(57)【特許請求の範囲】
【請求項１】
溶媒と、１種類以上の脱フッ素化合物と、を含む、カミソリ刃の刃先に適用するための溶液であって、前記脱フッ素化合物が、Ｃ14Ｆ10、Ｃ14Ｆ14、若しくはＣ14Ｆ18、又はこれらの任意の組み合わせからなる溶液。
【請求項２】
前記溶液が、ポリフルオロカーボン、鉄、炭素系鋼、ステンレス鋼、又はこれらの粒子若しくは化合物、又はこれらの任意の組み合わせを更に含む、請求項１に記載の溶液。
【請求項３】
前記溶媒中の前記脱フッ素化合物のうちのいずれか１つの濃度が、１百万分率以下である、請求項１又は２に記載の溶液。
【請求項４】
前記溶媒中の前記Ｃ14Ｆ18化合物の濃度が、０．０５％〜１％であり、前記溶媒中の前記Ｃ14Ｆ14化合物の濃度が、０．０５％〜１％であり、前記溶媒中の前記Ｃ14Ｆ10化合物の濃度が、０．０５％〜１％である、請求項１又は２のいずれか一項に記載の溶液。
【請求項５】
前記溶媒がＣ14Ｆ24である、請求項１〜４のいずれか一項に記載の溶液。
【請求項６】
前記カミソリ刃がフルオロポリマーでコーティングされている、請求項１〜５のいずれか一項に記載の溶液。
【請求項７】
前記フルオロポリマーがポリテトラフルオロエチレンである、請求項６に記載の溶液。
【請求項８】
前記ポリフルオロカーボンがポリテトラフルオロエチレンを含む、請求項２に記載の溶液。
【請求項９】
前記ポリテトラフルオロエチレンの濃度が、５０ｐｐｍ〜１０００ｐｐｍの範囲である、請求項８に記載の溶液。
【請求項１０】
前記鉄、炭素系鋼、ステンレス鋼、又はこれらの粒子若しくは化合物の濃度が、５ｐｐｍ〜１０００ｐｐｍの範囲である、請求項２に記載の溶液。
【請求項１１】
黄色を呈している、請求項１〜１０のいずれか一項に記載の溶液。
【請求項１２】
前記溶液が、前記１種類以上の脱フッ素化合物でドープされ、ポリテトラフルオロエチレンでドープされ、鉄、炭素系鋼、ステンレス鋼、又はこれらの粒子若しくは化合物、又はこれらの任意の組み合わせでドープされている、請求項１に記載の溶液。
【請求項１３】
１種類以上の脱フッ素化合物でドープされた溶媒を含む、刃先に接触させるための溶液であって、前記脱フッ素化合物が、Ｃ14Ｆ10、Ｃ14Ｆ14、若しくはＣ14Ｆ18、又はこれらの任意の組み合わせからなる溶液。
【請求項１４】
１種類以上のポリフルオロカーボン、１種類以上の鉄、炭素系鋼、ステンレス鋼、又はこれらの粒子若しくは化合物、又はこれらの任意の組み合わせを更に含む、請求項１３に記載の溶液。
【請求項１５】
前記溶媒がＣ14Ｆ24である、請求項１３又は１４に記載の溶液。
【請求項１６】
前記溶媒中の前記１種類以上の脱フッ素化合物のうちのいずれか１つの濃度が、１百万分率以下である、請求項１３〜１５のいずれか一項に記載の溶液。
【請求項１７】
前記溶媒中の前記Ｃ14Ｆ18化合物の濃度が、０．０５％〜１％であり、前記溶媒中の前記Ｃ14Ｆ14化合物の濃度が、０．０５％〜１％であり、前記溶媒中の前記Ｃ14Ｆ10化合物の濃度が、０．０５％〜１％である、請求項１３〜１５のいずれか一項に記載の溶液。
【請求項１８】
前記ポリフルオロカーボンがポリテトラフルオロエチレンを含む、請求項１４に記載の溶液。
【請求項１９】
前記ポリテトラフルオロエチレンの濃度が、５０ｐｐｍ〜１０００ｐｐｍの範囲である、請求項１８に記載の溶液。
【請求項２０】
前記鉄、炭素系鋼、ステンレス鋼、又はこれらの粒子若しくは化合物の濃度が、５ｐｐｍ〜１０００ｐｐｍの範囲である、請求項１４に記載の溶液。
【請求項２１】
黄色を呈している、請求項１３〜２０のいずれか一項に記載の刃先に接触させるための溶液。
【請求項２２】
ペルフルオロペルヒドロフェナントレン溶媒と、ポリフルオロカーボンと、１種類以上の脱フッ素化合物とを含む、カミソリ刃の刃先に適用するための溶液であって、前記脱フッ素化合物が、Ｃ14Ｆ10、Ｃ14Ｆ14、若しくはＣ14Ｆ18、又はこれらの任意の組み合わせからなる溶液。
【請求項２３】
前記溶液が、前記ポリフルオロカーボンでドープされている、請求項２２に記載の溶液。
【請求項２４】
前記ポリフルオロカーボンがＰＴＦＥ粒子からなる、請求項２２又は２３に記載の溶液。
【請求項２５】
前記ポリフルオロカーボンの濃度が、５０ｐｐｍ〜１０００ｐｐｍの範囲である、請求項２２又は２３又は２４に記載の溶液。
【請求項２６】
前記溶液中の前記Ｃ14Ｆ18化合物の濃度が、０．０５％〜１％であり、前記溶液中の前記Ｃ14Ｆ14化合物の濃度が、０．０５％〜１％であり、前記溶液中の前記Ｃ14Ｆ10化合物の濃度が、０．０５％〜１％である、請求項２２〜２５のいずれか一項に記載の溶液。
【請求項２７】
前記カミソリ刃がフルオロポリマーでコーティングされている、請求項２２〜２６のいずれか一項に記載の溶液。
【請求項２８】
前記フルオロポリマーがポリテトラフルオロエチレンである、請求項２７に記載の溶液。
【請求項２９】
鉄、炭素系鋼、又はステンレス鋼粒子、若しくはこれらの化合物を更に含む、請求項２２〜２８のいずれか一項に記載の溶液。
【請求項３０】
前記鉄、炭素系鋼、ステンレス鋼、又はこれらの粒子若しくは化合物の濃度が、０．１ｐｐｍ〜１０００ｐｐｍの範囲である、請求項２９に記載の溶液。
【請求項３１】
黄色を呈している、請求項２２〜３０のいずれか一項に記載の溶液。
【発明の詳細な説明】
【技術分野】
【０００１】
本発明は、カミソリ刃に関し、特にカミソリ刃の刃先上のコーティング及びその製造に関する。
【背景技術】
【０００２】
フルオロポリマーコーティングされた刃を備えて組み立てられる湿式カミソリが、フルオロポリマーコーティングされた刃を備えずに組み立てられるカミソリよりも性能が優れていることは、従来技術において周知である。カミソリ刃をコーティングするために利用される最も一般的なフルオロポリマーの１つは、ポリテトラフルオロエチレン、すなわちＰＴＦＥ（又は、ＴＥＦＬＯＮ（登録商標）の形態）である。刃の刃先にＰＴＦＥ（例えば、テロマー）コーティングを加えることで、あごひげの毛、又は他の種類の毛髪繊維に関する切断抵抗力値は、劇的に低減する。切断抵抗力の低減は、安全性、密接度、及び快適性を含めた、剃毛の属性を顕著に改善するため、望ましい。そのような既知のＰＴＦＥコーティングされた刃先は、米国特許第３，０７１，８５６号に記載されている。
【０００３】
ポリマーコーティングされた（例えば、ＰＴＦＥコーティングされた）刃先を製造するために利用可能な、多くの種類のコーティングプロセスが存在する。一部のプロセスは、ＰＴＦＥの水性分散体を必要とし、一部は、ＰＴＦＥの有機分散体を必要とする。水性分散体のプロセスは、噴霧、スピンコーティング、及び浸漬を含み得る。ＰＴＦＥはまた、スパッタリングなどの真空に基づくプロセス、又は熱化学気相成長法（ＣＶＤ）を使用して、刃先上に蒸着させることもできる。しかしながら、品質、コスト、及び環境問題を考慮すると、水性ＰＴＦＥ分散体の噴霧が、一般に望ましい。有機溶媒中ＰＴＦＥ分散体もまた、当該技術分野において既知のプロセスである。この種類の分散体としては、例えば、米国特許第５，４７７，７５６号に記載の、イソプロパノール中Ｖｙｄａｘ  １００（Ｄｕｐｏｎｔ製）を挙げることができる。
【０００４】
水性分散体又は有機系分散体のいずれを利用するかに関わらず、噴霧プロセスを、後続の焼結プロセスと共に利用する場合には、一般に、欠点となる顕微鏡スケールの不均一な表面形態が、刃先上に、及び刃の最先端部に近位の領域に作り出される。
【先行技術文献】
【特許文献】
【０００５】
【特許文献１】米国特許第３，０７１，８５６号
【特許文献２】米国特許第５，４７７，７５６号
【発明の概要】
【発明が解決しようとする課題】
【０００６】
改善された剃毛属性を有する望ましい刃先を製造するために、改善された効果的な方法及び装置が必要とされている。
【課題を解決するための手段】
【０００７】
本発明は、溶媒と１種類以上の脱フッ素化合物とを含む、カミソリ刃の刃先に適用するための溶液を対象とする。溶液は、ポリフルオロカーボン、鉄、炭素系鋼、ステンレス鋼、又はこれらの粒子、表面若しくは化合物、又はこれらの任意の組み合わせを更に含む。脱フッ素化合物はＣ１４Ｆｎを含み、式中、ｎ＝１０〜２３である。１種類以上の化合物は、Ｃ１４Ｆ１０、Ｃ１４Ｆ１４、若しくはＣ１４Ｆ１８、又はこれらの任意の組み合わせからなる。
【０００８】
一態様では、溶媒中の１種類以上の化合物のうちのいずれか１つの濃度は、約１百万分率以下である。溶媒中のＣ１４Ｆ１８化合物の濃度は、約０．０５％〜約１％であり、溶媒中のＣ１４Ｆ１４化合物の濃度は、約０．０５％〜約１％であり、溶媒中のＣ１４Ｆ１０化合物の濃度は、約０．０５％〜約１％である。溶媒はＣ１４Ｆ２４である。カミソリ刃はフルオロポリマーでコーティングされ、フルオロポリマーはポリテトラフルオロエチレンである。
【０００９】
別の態様では、ポリフルオロカーボンは、ポリテトラフルオロエチレンを含む。ポリテトラフルオロエチレンの濃度は、約５０ｐｐｍ〜約１０００ｐｐｍの範囲である。鉄、炭素系鋼、ステンレス鋼、又はこれらの粒子、表面若しくは化合物の濃度は、約５ｐｐｍ〜約１０００ｐｐｍの範囲である。他の一態様では、溶液は黄色を含む。
【００１０】
更に別の態様では、溶液は、１種類以上の化合物でドープされ、ポリテトラフルオロエチレンでドープされ、鉄、炭素系鋼、ステンレス鋼、又はこれらの粒子、表面若しくは化合物、又はこれらの任意の組み合わせでドープされる。
【００１１】
更に、本発明は、１種類以上の化合物でドープされた溶媒を含む、刃先に接触するための溶液を対象とする。１種類以上の化合物は、１種類以上の脱フッ素化合物、１種類以上のポリフルオロカーボン、１種類以上の鉄、炭素系鋼、ステンレス鋼、又はこれらの粒子、表面若しくは化合物、又はこれらの任意の組み合わせを更に含む。溶媒はＣ１４Ｆ２４である。脱フッ素化合物はＣ１４Ｆｎを含み、式中、ｎ＝１０〜２３である。１種類以上の化合物は、Ｃ１４Ｆ１０、Ｃ１４Ｆ１４、若しくはＣ１４Ｆ１８、又はこれらの任意の組み合わせからなる。溶媒中の１種類以上の化合物のうちのいずれか１つの濃度は、約１百万分率以下である。溶媒中のＣ１４Ｆ１８化合物の濃度は、約０．０５％〜約１％であり、溶媒中のＣ１４Ｆ１４化合物の濃度は、約０．０５％〜約１％であり、溶媒中のＣ１４Ｆ１０化合物の濃度は、約０．０５％〜約１％である。ポリフルオロカーボンはポリテトラフルオロエチレンを含む。ポリテトラフルオロエチレンの濃度は、約５０ｐｐｍ〜約１０００ｐｐｍの範囲であり、鉄、炭素系鋼、ステンレス鋼、又はこれらの粒子、表面若しくは化合物の濃度は、約５ｐｐｍ〜約１０００ｐｐｍの範囲である。刃先に接触するための溶液は、黄色を更に含む。
【００１２】
別の態様では、本発明は、Ｆｌｕｔｅｃ溶媒とポリフルオロカーボンとを含む、カミソリ刃の刃先に適用するための溶液を対象とする。溶液は、ポリフルオロカーボンでドープされている。ポリフルオロカーボンはＰＴＦＥ粒子からなり、ポリフルオロカーボンの濃度は約５０ｐｐｍ〜約１０００ｐｐｍの範囲である。
【００１３】
また更に、溶液は、１種類以上の脱フッ素化合物を更に含む。化合物はＣ１４Ｆｎを含み、式中、ｎ＝１０〜２３である。１種類以上の化合物は、Ｃ１４Ｆ１０、Ｃ１４Ｆ１４、若しくはＣ１４Ｆ１８、又はこれらの任意の組み合わせからなる。溶液は、約０．０５％〜約１％のＣ１４Ｆ１８化合物の濃度、約０．０５％〜約１％のＣ１４Ｆ１４化合物の濃度、及び約０．０５％〜約１％のＣ１４Ｆ１０化合物の濃度を有する。溶媒はＣ１４Ｆ２４である。カミソリ刃はフルオロポリマーでコーティングされ、フルオロポリマーはポリテトラフルオロエチレンである。加えて、溶液は、鉄、炭素系鋼、又はステンレス鋼粒子、これらの化合物又は表面を含む。鉄、炭素系鋼、ステンレス鋼、又はこれらの粒子、表面若しくは化合物の濃度は、約０．１ｐｐｍ〜約１０００ｐｐｍの範囲である。溶液は黄色を有する。
【００１４】
本発明はまた、黄色を含む、カミソリ刃の刃先に適用するための溶液も対象とする。
【００１５】
本発明はまた、処理されたＦｌｕｔｅｃ溶媒を含む、カミソリ刃の刃先に適用するための溶液も対象とする。処理された溶媒は、１種類以上の脱フッ素化合物、１種類以上のポリフルオロカーボン、１種類以上の鉄、炭素系鋼、ステンレス鋼、又はこれらの粒子、表面若しくは化合物、又はこれらの任意の組み合わせを含む。
【００１６】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００１７】
本発明の他の特徴及び利点は、以下の詳細な説明及び特許請求の範囲から明らかとなるであろう。
【図面の簡単な説明】
【００１８】
本明細書は、本発明としてみなされる主題を詳細に示しかつ明確に権利主張する特許請求の範囲をもって完結するが、本発明は、以下の説明文を添付の図面と併せて読むことで更に深い理解がなされるものと考えられる。
【図１】ＦＬＵＴＥＣ（登録商標）技術を使用する、薄化プロセスを示すフローチャートである。
【図２】本発明による、プロセスの概略図である。
【図２Ａ】図２の態様の拡大図である。
【図３】本発明の新規プロセスのフローチャートである。
【図４】本発明の例示的な溶媒の化学構造である。
【図５】本発明の脱フッ素化合物の化学構造を示す。
【図６】本発明の化合物の存在を示しているクロマトグラフィーのオーバーレイスペクトルを示す。
【図７】本発明の化合物の存在を示している拡大されたクロマトグラフィーのオーバーレイスペクトルを示す。
【図８】本発明のラン回数に対するウールフェルト切断機抵抗力値分布のグラフである。
【図９】本発明の新規溶媒を示している図である。
【図１０】本発明の新規溶媒のサンプルの写真である。
【００１９】
本特許又は出願書類には、カラーで現像された少なくとも１つの写真が含まれる。カラー写真（複数可）を備える、本特許又は特許出願の複製は、要請があれば、必要な手数料を支払うことにより、特許庁によって提供されるであろう。
【発明を実施するための形態】
【００２０】
本発明は、改善された刃先を提供するための新規な溶媒及びプロセスを提供する。
【００２１】
本発明は、剃毛属性の改善を示すように形成される、カミソリ刃の刃先に関する。本発明の主要な一態様は、低い切断抵抗力及び低い摩擦力を有する薄いコーティングを刃先上に形成している新規な溶媒を製造することを目的とする。用語「薄い」とは、本発明のカミソリ刃縁部上のコーティングの厚さについての言及である。一般的に、刃先上のコーティングが薄くなるほど、切断抵抗力がより低くなり、剃毛属性はより良好になる。刃先のコーティングのために通常利用される材料は、フルオロポリマーの一種、具体的には、ポリテトラフルオロエチレン（polytetratfluoroethylene）、すなわちＰＴＦＥである。したがって、ＰＴＦＥは、本発明の説明の全体を通して言及されるが、実質的に等価として代用可能な任意の他の材料を排除するものではない。
【００２２】
刃先上のＰＴＦＥコーティングが薄すぎると、ポリマー（ＰＴＦＥなど）材料の固有特性によって、不十分な被覆率、及び低い耐摩耗性が生じる恐れがある。あるいは、ＰＴＦＥコーティングが厚すぎると、非常に高い初期の切断抵抗力値が生じる場合があり、これは一般に、より大きな抵抗、引張り、及び引きずりをもたらし、結果として、切断効率が失われ、続いて剃毛の快適性が失われる恐れがある。
【００２３】
一手法は、噴霧及び焼結のプロセスによって作り出された比較的厚いＰＴＦＥコーティングの厚さを低減する（例えば、又は薄化する）ことが可能な、本発明の譲受人に譲渡された、その全体が参照により本明細書に組み込まれる、米国特許第５，９８５，４５９号に記載の、ＦＬＵＴＥＣ（登録商標）技術の適用である。このプロセスは、図１に示すように、流れ１０で示され、先端部１３の上及び周辺に、ＰＴＦＥ粒子１１を噴霧してコーティングさせた刃１２を、工程１４で示すように、約１気圧（１ａｔｍ）、及び摂氏約３３０度（℃）〜約３７０℃の温度でアルゴンを使用して焼結し、焼結ＰＴＦＥコーティング１６を作り出す。工程１７で示すように、続いてＦＬＵＴＥＣ（登録商標）技術をコーティング１６上に適用し、薄化ＰＴＦＥコーティング１８を作り出す。このことには、典型的には、ＰＴＦＥコーティングされた刃１６を、約２７０℃〜約３７０℃の高温下、及び約３ａｔｍ〜約６ａｔｍの圧力で、溶媒中に浸漬させることが含まれる。このＦｌｕｔｅｃ（登録商標）プロセスで使用する溶媒としては、ペルフルオロアルカン、ペルフルオロシクロアルカン、又はペルフルオロポリエーテルが挙げられ得る。
【００２４】
本発明は、ポリマー材料の属性と、改善された剃毛属性の提供が可能な最も望ましいコーティングの獲得とを両立させるという技術的な課題を克服する。特定の実施形態では、本発明は、改善されたＦＬＵＴＥＣ（登録商標）技術プロセス及び改善されたＦＬＵＴＥＣ（登録商標）溶媒を提供する。例えば、米国特許第５，９８５，４５９号に記載されているように、刃は、Ｆｌｕｔｅｃ  ＰＰ１１、すなわち、ペルフルオロペルヒドロフェナントレンなど、Ｆｌｕｔｅｃオリゴマー中に２分間以上浸漬され、圧力下で加熱される。この溶液は、刃上のコーティングを部分的に除去することによって刃を処理する。具体的には、除去されるコーティングは、一般に、外側コーティング、典型的には、以前に噴霧された、又は、所望により、噴霧されて焼結され得る、軟質の潤滑性コーティング（例えば、ＰＴＦＥなどのポリマー材料）である。
【００２５】
しかしながら、本発明は、ＦＬＵＴＥＣ（登録商標）溶媒（又は同等物）の初期使用が、一般に、ウールフェルト切断抵抗力値などの所望の刃先属性を改善するのに完全に有効ではないことを認識している。驚くべきことに、場合によっては、Ｆｌｕｔｅｃの初期使用は、ウールフェルト切断抵抗力試験値が刃先上で得られるときに負の影響を有することが見出された。
【００２６】
本発明の刃は、同一の既に利用されているＦＬＵＴＥＣ（登録商標）溶媒溶液によって、１回又は複数回、時にはおよそ５０、８０又は１００回（又は約１〜約１００「ラン」の範囲で）処理されるか、又は「ラン」される。この新規プロセスは、予想外に、刃先上での改善されたウールフェルト切断抵抗力を達成した。更に、同一の既に利用されているＦＬＵＴＥＣ（登録商標）溶媒による刃の数回の「ラン」、時にはおよそ５０、８０又は１００「ラン」（又は約１〜約１００「ラン」の範囲）後にのみ、得られた望ましいウールフェルト切断抵抗力値が維持され（例えば、安定し）、又は後続のランにおいて再現されるようになった。
【００２７】
したがって、本発明の好ましい実施形態によれば、「処理された」又は変性したＦｌｕｔｅｃ溶媒が提供され、これは、ウールフェルト切断抵抗力値など、向上した刃先属性を提供するのに非常に有効である。また、変性したＦｌｕｔｅｃ溶媒が、溶液に追加の利益を提供すると認識された１種類以上の化合物を有したことは驚くべきことであった。本明細書に記載される本発明のこれらの化合物は、脱フッ素化合物と呼ぶものとし、好ましくは１百万分率未満の濃度である。これらの化合物に加えて、除去された刃先コーティング、特に、テフロン又はＰＴＦＥコーティング、の部分又は粒子、及び鉄、炭素系鋼、ステンレス鋼、又はこれらの粒子、表面若しくは化合物もまた、新規溶媒中に存在し得る。
【００２８】
本発明は、元のＦｌｕｔｅｃ溶媒、１種類以上の脱フッ素化合物、テフロン若しくはＰＴＦＥ、及び／又は鉄、炭素系鋼、ステンレス鋼、若しくは粒子、表面若しくは化合物で、Ｆｌｕｔｅｃ溶媒（元の又は変性したもの）をドープすること、又はこれに添加することを想到する。
【００２９】
本明細書に記載される全ての百分率及び比率は、特に指示がない限り、重量に基づいて計算される。
【００３０】
本明細書で使用するとき、用語「カミソリ刃縁部」又は「カミソリ刃の刃先」又は「刃先」は、刃の切断点及び切断小面を含む。
【００３１】
本明細書で使用するとき、「溶液」は、構成成分が一緒に混合されることを意味する均質な混合物である。「溶液」は、溶解される物質である溶質から構成される。「溶媒」は、溶質がその中に溶解される最大量の物質である。本発明の溶液は、好ましくは、Ｆｌｕｔｅｃ溶媒、又は他の化合物、成分、溶質、若しくはこれらの組み合わせを含む変性したＦｌｕｔｅｃ溶媒を含む。本発明の溶質は、好ましくは、１種類以上の脱フッ素化合物、ＰＴＦＥ、又は鉄、炭素系鋼、ステンレス鋼、又はこれらの粒子、表面若しくは化合物を含む。本発明の理想的な変性したＦｌｕｔｅｃ溶液は、溶媒溶液の一種であり、したがって、溶媒及び溶液という用語は、本明細書において互換的に使用され得る。
【００３２】
本明細書で使用するとき、「化合物」は、不純物、ドーパント、反応副生成物、分解生成物、又はこれらの任意の組み合わせとして定義される。
【００３３】
本発明では、刃属性は、様々な試験を使用して測定することができる。切断抵抗力を測定することは、刃の切れ味と互いに関係がある。処理された刃の、刃の切れ味は、切断抵抗力について刃を試験することによって定量化され得る。切断抵抗力は、ウールフェルトを切断するのに各刃が必要とする力を測定することによって刃の切断抵抗力値を測定する、ウールフェルト切断機試験によって判定される。各刃はウールフェルト切断機に５回通され、各切断の抵抗力（例えば、ポンド）が記録器で測定される。５回の切断のうちの最も低いものが、切断抵抗力として定義される。本発明では、ウールフェルト切断機試験は、好ましくは、各処理又はラン後に刃又は刃のサンプルに対して実施される。シリコン油滴試験及び顕微鏡による高さ評価などの他の試験もまた、刃属性を判定するために本発明において想到される。
【００３４】
図２に示すように、本発明の新規プロセス２０の概略が提供される。図３は、本発明の新規プロセスの相補的なフローチャート３０を示す。図２にはいくつかのカミソリ刃積層体２２が存在しており、図２Ａの拡大図に示されるように、それぞれが個々のカミソリ刃２２ａを含む。最初に、これらの刃はコンテナ２４内に配置される。本発明のいくつかの刃積層体２２は、互いに隣接して配置された最大５０００枚の刃を有し得る。本発明における処理のために調製された１〜約５０以上の刃積層体が存在し得る。これらの調製された刃は、望ましくは、ポリマーの軟質の潤滑層、好ましくは、テロマー又はポリテトラフルオロエチレン、すなわちＰＴＦＥなど、ポリフルオロカーボンでコーティングされる。コーティングされた刃は、図３のフローチャート３０の工程３１に示されている。コーティングプロセスは、噴霧によって、又は噴霧及び焼結によって起こり得るが、本発明では、刃先へのこのコーティングの任意の実現可能な適用が想到されている。例えば、コーティングは、これらに限定されるものではないが、浸漬、スピンコーティング、スパッタリング、又は熱化学気相成長法（ＣＶＤ）を含む、任意の方法によって最初に付着され得る。
【００３５】
複数のコーティングされた刃２２ａを有する調製されたカミソリ刃積層体２２のうちの１つ以上は、槽２６に入れられる。次いで、溶媒２５が槽２６に入れられる。これはまた、図３のフロー工程３２に示されている。このプロセスに使用することができる溶媒の種類は、例えば、米国特許第５，９８５，４５９号に開示されているように、ポリフルオロカーボン溶解性、溶解温度、極性、及び他のパラメータに基づいて選択することができる。
【００３６】
本発明の溶媒の好ましい式は、Ｃ１４Ｆ２４である。本発明では、この式を有する任意の構造が想到される。本発明のＣ１４Ｆ２４溶媒の１つの例示的な化合物構造４２を図４に示す。本発明の１つの好ましい溶媒は、ペルフルオロテトラデカヒドロフェナントレンである。本発明で使用するための溶媒の好ましいブランド名は、ＦＬＵＴＥＣ（登録商標）である。好ましい種類のＦＬＵＴＥＣ（登録商標）溶媒は、Ｆｌｕｔｅｃ  ＰＰ−１１である。
【００３７】
元の状態又は未変性状態のＦｌｕｔｅｃ溶媒２５は、供給元から受け取ったときの溶媒であるという点において「バージン」又は出発状態溶媒と見なされ得る。次いで、この元のＦｌｕｔｅｃ溶媒は、刃先上のポリマーコーティングを薄くする及び／又は溶解する温度まで加熱される。本発明では、溶媒を加熱する好ましい温度は、華氏約５００度〜約７００度、好ましくは華氏約６１８度の範囲である。刃は、好ましくは、約３０秒〜約１時間の範囲の時間にわたって、好ましくは約９０秒の時間にわたって、加熱された溶媒中に、望ましくは密閉された槽２６内に配置される。刃を槽から取り出すために、溶媒は、望ましくは槽から排出され得、刃は、望ましくは冷却され得る。
【００３８】
本発明で使用するとき、用語「ラン」は、好ましくは、槽に刃を入れる工程と、槽を密封する工程と、槽に溶媒を入れる工程と、溶媒を一定時間加熱するために槽を加熱する工程と、変性した溶媒を除去する工程と、刃を冷却する工程と、試験するために刃を取り出す工程と、を含むが、これらに限定されない。本発明の代替実施形態では、「ラン」は、上記の全ての工程を含まなくてもよく、又はランは異なる順序の工程を含んでもよい。
【００３９】
これらの条件下で、刃は、刃先からＰＴＦＥコーティングを部分的に除去するように（例えば、図３の工程３３において）処理される。述べたように、この除去は、刃先上のコーティングを低減、溶解、又は薄くすることが望ましい。したがって、コーティングされたカミソリ刃縁部は変性しており、これらの変性した刃２２ａ’が図２で参照されている。加えて、Ｆｌｕｔｅｃ溶媒２５もまた変性しており、除去された刃先コーティング、特にテフロン又はＰＴＦＥコーティング、の少なくとも部分又は粒子を含むようになったため、図２では溶媒２５’になっている。
【００４０】
ＰＴＦＥ部分又は粒子は、望ましくは、Ｆｌｕｔｅｃ溶液中に溶解される。この変性したＦｌｕｔｅｃ溶媒２５’は、例えば、図２に示されている。
【００４１】
本発明の好ましい実施形態の新規な態様によれば、図２及び図３にそれぞれ矢印２７及び３７で示されるように、この変性したＦｌｕｔｅｃ溶液２５’は１回以上再使用される。変性した溶媒２５’は、好ましくは、刃積層体２２上の変性した刃２２ａ’のいずれでも再使用されないか、又は一部、若しくは全てで再使用される。
【００４２】
刃は、変性したＦｌｕｔｅｃ溶媒中で処理及び／又は再処理される。本発明は、変性した溶媒中での再処理のためにいくつかの「刃」シナリオを想到する。場合によっては、図３の工程３８に示されるように、同じ刃（例えば、同じ刃積層体）を処理し続けることが望ましいことがある。他の場合では、図３の工程３８に示されるように、１回以上のラン後に、変性した刃積層体を取り出し、それをテロマーでコーティングされた刃の新しい刃積層体（例えば、新たに噴霧された刃及び／又は新たに噴霧され、焼結されたもの）に置き換えることが望ましいことがある。更にまた、図３の工程３８に示されるように、まだ溶媒で処理されていない、新たに噴霧された刃及び／又は新たに噴霧され、焼結された刃と、処理された刃（例えば、１つ以上の処理を受けた積層体上にある刃）、したがって、ＰＴＦＥ除去が行われた変性した刃と見なされる刃と、の組み合わせを有することが望ましい場合がある。更にまた、図２に示されるように、ＰＴＦＥ若しくは他のポリマー２８及び／又は元のＦｌｕｔｅｃ溶媒２９は、Ｆｌｕｔｅｃ溶媒に直接添加され得る。したがって、図２又は図３に示されるように、ポリマー２８、元のＦｌｕｔｅｃ溶媒２９、鉄、炭素系鋼、ステンレス鋼、若しくはこれらの粒子、表面若しくは化合物２１、及び／又は１種類以上の脱フッ素化合物２３は、最初からを含めて、本明細書に記載されるプロセス工程のいずれか１つの間に、任意の量で任意の時間に、溶媒２５に添加され得る。ポリマー又はＰＴＦＥ  ２８及び元のＦｌｕｔｅｃ溶媒２９を添加するこの態様、及びこれらの他の化合物もまた、図３において矢印３７から流れる工程３８に示されている。
【００４３】
各後続の溶媒処理又はラン（例えば、変性したＦｌｕｔｅｃ溶液の使用及び再使用）により、残りのＰＴＦＥコーティングのより多くの部分が刃先から除去された。これにより、コーティングされたカミソリ刃縁部が再び変性し（例えば、より薄いコーティング）、Ｆｌｕｔｅｃ溶液が再び変性する（例えば、除去された刃先コーティングの更なる粒子が、変性したＦｌｕｔｅｃ溶液中に溶解される）。
【００４４】
溶媒溶液が変性すると、溶媒の色は予想外に変化する。色は、元のＦｌｕｔｅｃの色とは異なる。色は、溶媒がその元の状態又は「バージン」状態にあるときの、透明かつ着色されていない（例えば、水のような）色から、溶媒がその理想的な変性状態にあるときの、淡黄（例えば、尿のような）色〜黄色の範囲に変化する。場合によっては、溶媒は黄褐色である。
【００４５】
１回又は複数回のラン後、刃属性は試験され得る。これは、例えば、図３の試験工程３５において行われる。１つの既知の刃属性は切れ味である。上述したように、切断抵抗力を測定することは、切れ味と互いに関係がある。処理された刃の、刃の切れ味は、切断抵抗力について刃を試験することによって定量化され得る。切断抵抗力は、ウールフェルトを切断するのに各刃が必要とする力を測定することによって刃の切断抵抗力値を測定する、ウールフェルト切断機試験によって測定される。各刃はウールフェルト切断機に５回通され、各切断の抵抗力（例えば、ポンド）が記録器で測定される。５回の切断のうちの最も低いものが、切断抵抗力として定義される。本発明では、ウールフェルト切断機試験は、好ましくは、各処理又はラン後に刃又は刃のサンプルに対して実施される。
【００４６】
シリコン油滴試験及び顕微鏡による高さ評価などの他の既知の試験もまた、刃属性を判定するために本発明において想到される。
【００４７】
ある量のテフロン又はＰＴＦＥが溶解されている又はそうでなければ存在している溶液の再使用が有効な溶媒を提供することは、明確には理解されておらず、また明白でもなかった。
【００４８】
本発明の変性したＦｌｕｔｅｃ溶液はまた、驚くべきことに、以下でより詳細に記載される１種類以上の脱フッ素化合物からもなる。これらの１種類以上の脱フッ素化合物は、Ｆｌｕｔｅｃ溶媒と共に均質な溶液中にあり得る。変性したＦｌｕｔｅｃ溶液はまた、鉄、炭素系鋼、ステンレス鋼、又はこれらの粒子、表面若しくは化合物（例えば、鉄化合物Ｆｅ２Ｏ３）からもなり得る。これらの後者の要素、粒子、化合物、又は表面は、槽が鋼からなる場合、カミソリ刃又は槽に由来し得る。例えば、鉄の存在は、鉄がＦｌｕｔｅｃ溶液（変性した溶液であるか否かにかかわらず）と接触しているときに有益な１種類以上の脱フッ素化合物を生成する触媒であり得る。変性したＦｌｕｔｅｃ溶液はまた、好ましくは黄色からもなる。
【００４９】
変性したＦｌｕｔｅｃ溶液のこれらの新規な態様を以下に説明する。
【００５０】
更に、本発明では、Ｆｌｕｔｅｃ溶媒２５（元のＦｌｕｔｅｃ溶媒）はテフロン又はＰＴＦＥなどのポリフルオロカーボンの固体粒子でドープされ得ることが想到される。
【００５１】
また、本発明では、Ｆｌｕｔｅｃ溶媒２５（元のＦｌｕｔｅｃ溶媒）は１種類以上の脱フッ素化合物でドープされ得ることも想到される。
【００５２】
また、本発明では、Ｆｌｕｔｅｃ溶媒２５（元のＦｌｕｔｅｃ溶媒）は、鉄、炭素系鋼、ステンレス鋼、又はこれらの粒子、表面若しくは化合物（例えば、鉄化合物Ｆｅ２Ｏ３）でドープされ得ることも想到される。
【００５３】
脱フッ素化合物、ＰＴＦＥ部分又は粒子を含む本発明の好ましい理想的な変性したＦｌｕｔｅｃ溶液２５’を含む槽２６を示す図が、鉄、炭素系鋼、ステンレス鋼、又はこれらの粒子、表面若しくは化合物（例えば、鉄化合物Ｆｅ２Ｏ３）と共に、図９に示されている。図示されていないが、理想的な変性した溶液２５’は、１種類以上の脱フッ素化合物のみ、又はＰＴＦＥのみ、又は鉄、炭素系鋼、ステンレス鋼、若しくはこれらの粒子、表面若しくは化合物のみ、又はこれらの任意の組み合わせを含み得る。
【００５４】
溶媒の再使用が、本明細書に記載されるものからいくつか例を挙げると、脱フッ素化合物又は鉄若しくは鉄化合物など、新しい構造が提供されるような方法で溶媒を変性させること、及びこれらの構造又は粒子が有効な溶媒を提供することもまた、認識されていなかった。
【００５５】
本発明では、望ましい刃（例えば、最終の一連の刃上での５回の切断に対して約０．７ｌｂｓ〜約１．４ｌｂｓの範囲のウールフェルト切断抵抗力値）を得るために、好ましくは、変性した溶媒中での数回の処理又はラン（例えば、刃及び溶媒の変性）が必要とされる。許容可能な属性を有する刃が製造されると、溶媒を再使用して更に処理する必要はない。それらの望ましい刃を製造する溶液は、理想的な変性した溶媒を含むと考えられる。この溶液は、望ましくは、図３の工程３６に示されるように、よりはるかに大きなスケールでの刃の製造に使用することができる。
【００５６】
本発明では、刃上で望ましいウールフェルト切断抵抗力を得るための、ひいては、望ましい溶液又は理想的な変性した溶媒を得るためのラン回数は、１〜約１００ランの範囲であり得る。
【００５７】
図８を参照すると、新規溶媒を製造するための本発明プロセスの多数回のランにわたるウールフェルト切断抵抗力値の分布がチャート８０に示されている。このチャート８０は、ウールフェルト切断抵抗力値８３に関連するものとして、「ラン」回数８１、すなわち、刃が溶媒中で処理され、変性した回数を示している。チャートからは、初期の数回のラン後、チャート８０の領域８２内のウールフェルト切断抵抗力値が、一般に約１．６ポンド（ｌｂｓ．）であることが分かり、これは、切断抵抗力値として一般に望ましくないものである。約３５〜４５回のラン又は処理の後、領域８４に示されるウールフェルト切断抵抗力値は、一般に約１．６ｌｂｓ〜約１．８ｌｂｓの範囲で、予想外にかつ不所望に増加する。図８のチャート領域８６においては、刃上で所望のウールフェルト切断抵抗力値（例えば、約１．２ｌｂｓ）を得てそれを維持するために、有効には略８０回の「ラン」が必要であったことが分かる。このチャートでは８０回のランが示されているが、他の例では、刃上で所望のウールフェルト切断値を達成するために８０回未満のランが必要とされることもあり得、又は刃上で所望のウールフェルト切断値を達成するために８０回を超えるランが必要とされることもあり得る。
【００５８】
したがって、図３のフロープロセス３０を再び参照すると、試験工程３５の後に望ましい切断抵抗力値が得られた時点で、最終の一連の刃が槽１６から取り出され、その結果、工程３６において、溶媒そのものが保持され、コンテナ２４（例えば、製造）からの新しい刃のバッチと共に利用され得ることに留意されたい。
【００５９】
脱フッ素化合物
本明細書に記載されるように、本発明の元の溶媒は、好ましくは、図４に示される例示的な構造４２を有する分子式Ｃ１４Ｆ２４を有する化合物からなるが、本発明では、この式の他の立体異性体及び構造異性体が想到される。
【００６０】
本明細書にも記載されるように、本発明の変性した溶媒は、望ましくは、１種類以上の脱フッ素化合物からなる。これらの化合物は、処理の１回以上の繰り返し又は「ラン」、好ましくは処理の１〜約１００回の繰り返し又は「ラン」、より好ましくは３０〜９０回の繰り返し、最も好ましくは約５０〜６０回の繰り返しの後に、溶媒中に得られる。
【００６１】
本発明の１種類以上の脱フッ素化合物は、分子式Ｃ１４Ｆｎを含み、式中、変数「ｎ」は１０〜２３の範囲の値を有する。本発明の好ましい実施形態では、例示的な脱フッ素化合物は、１０、１４、及び１８に等しいｎの値を有する。好ましい脱フッ素化合物は、以下の式、Ｃ１４Ｆ１０、Ｃ１４Ｆ１４、若しくはＣ１４Ｆ１８のそれぞれの１つ以上、又はこれらの任意の組み合わせからなる。本発明の代替の好ましい実施形態では、分子式Ｃ１４Ｆｎを含む１種類のみの脱フッ素化合物が存在し、式中、変数「ｎ」は１０〜２３の範囲の値を有する。
【００６２】
Ｃ１４Ｆ１８、Ｃ１４Ｆ１４、及びＣ１４Ｆ１０の分子式についての本発明の例示的な脱フッ素化合物構造は、それぞれ、構造５２、構造５４、及び構造５６として図５に示されているが、それぞれについて、本発明では、これらの構造の他の立体異性体及び構造異性体が想到される。
【００６３】
全てのこれらの化合物構造は、変性した溶媒中で観察される場合、元の溶媒からの６、１０、及び１４個のフッ素原子の脱フッ素、又は損失を表し得る。化合物は、相対濃度で存在し得る。
【００６４】
溶媒中の１種類以上の脱フッ素化合物のうちのいずれか１つは、全溶媒の組成物の約１重量百万分率以下である。
【００６５】
変性した溶媒中のＣ１４Ｆ１８化合物の濃度は、約０．０５％〜約１．０％の範囲、好ましくは約０．７％である。変性した溶媒中のＣ１４Ｆ１４化合物の濃度は、約０．０５％〜約１．０％の範囲、好ましくは約０．４％である。変性した溶媒中のＣ１４Ｆ１０化合物の濃度は、約０．０５％〜約１．０％の範囲、好ましくは約０．１％である。２種以上の脱フッ素化合物が存在する場合、化合物はそれぞれ、変性した溶媒中に略同じ濃度レベルで、又は異なるレベルで、存在し得る。例えば、一実施形態では、Ｃ１４Ｆ１８化合物の濃度は、Ｃ１４Ｆ１４化合物の濃度よりも高い濃度であり得、これら前者濃度の両方は、変性した溶媒中のＣ１４Ｆ１０化合物の濃度よりも高いものであり得る。
【００６６】
図６は、変性したＦｌｕｔｅｃ溶液及び蒸留したＦｌｕｔｅｃ溶液をそれぞれ表している、クロマトグラフィーのオーバーレイスペクトル６０ｂ及び６０ｃを示しており、両者は、蒸留した溶媒中であるか、変性した（例えば、ならされた）溶媒中であるかにかかわらず、本発明の溶媒のピーク６２及びピーク６４においてそれぞれ示される式Ｃ１４Ｆ１８及びＣ１４Ｆ１４の脱フッ素化合物の存在を示している。また、図６には、元の溶媒Ｃ１４Ｆ２４のピーク６６も示されている。元の未変性のＦｌｕｔｅｃ溶液を表すスペクトル６０ａでは、元の溶媒を表すピーク６６以外にピークは存在せず、したがって、元の溶媒中に脱フッ素化合物が存在しないことが認識されることに留意されたい。
【００６７】
図７は、変性したＦｌｕｔｅｃ溶媒及び蒸留したＦｌｕｔｅｃ溶媒をそれぞれ表している、クロマトグラフィーのオーバーレイスペクトル７０ｂ及び７０ｃを示しており、両者は、本発明の溶媒のピーク７２、ピーク７４、及びピーク７６においてそれぞれ示されるＣ１４Ｆ１８、Ｃ１４Ｆ１４、及びＣ１４Ｆ１０の脱フッ素化合物の存在を示している。図７にも示されている、元の「バージン」又は未変性のＦｌｕｔｅｃ溶媒を表すスペクトル７０ａでは、このようなピークは存在せず、したがって、脱フッ素化合物は存在しないことに留意されたい。
【００６８】
図９は、新規な状態の変性したＦｌｕｔｅｃ溶液２５’を有する槽２６を示す。その理想的な変性状態では、本発明のＦｌｕｔｅｃ溶液は、図９に示すように、１種類以上の脱フッ素化合物９２、９４、及び９６を含む。記載されるように、各種類の化合物の濃度は、約０．０５％〜約１．０％の範囲である。
【００６９】
別の実施形態では、本発明の理想的な変性したＦｌｕｔｅｃ溶液は、図９に示すように、ある濃度のテフロン粒子又はＰＴＦＥ９３を含む。テフロン又はＰＴＦＥ粒子の濃度は、約５０ｐｐｍ〜約１０００ｐｐｍの範囲であり得る。
【００７０】
更に別の実施形態では、理想的な変性したＦｌｕｔｅｃ溶液は、図９に例示するように、ある濃度の鉄、炭素系鋼、ステンレス鋼、又はこれらの粒子、表面若しくは化合物９５を含む。これらの粒子の濃度は、約５ｐｐｍ〜約１０００ｐｐｍの範囲であり得る。
【００７１】
また別の実施形態では、本発明の変性したＦｌｕｔｅｃ溶液は黄色を含む。図１０では、それぞれが黄色１１０ａ、１１０ｂ、１１０ｃをそれぞれ有する、本発明の変性したＦｌｕｔｅｃ溶液のいくつかのサンプル１００ａ、１００ｂ、１００ｃの写真が示されている。黄色１１０ｃは、サンプル１００ａ及び１００ｂの黄色１１０ａ及び１１０ｂよりもそれぞれ明るい色調であることが分かる。
【００７２】
好ましい実施形態では、本発明の理想的なＦｌｕｔｅｃ溶液は、以下のうちの１つ以上を含む：１種類以上の脱フッ素化合物、約５０ｐｐｍ〜約１０００ｐｐｍの範囲の濃度のテフロン粒子、約５ｐｐｍ〜約１０００ｐｐｍの範囲の濃度の鉄、炭素系鋼、ステンレス鋼、若しくはこれらの粒子、表面若しくは化合物、黄色、又はこれらの任意の組み合わせ。
【００７３】
更には、様々な製造供給元からの原材料の、種々の分散体又は他の形態を容易に使用して、薄く均一なコーティングを達成することができる。
【００７４】
本発明は、ＰＴＦＥに加えて他のフルオロポリマーとの適用性を想到しており、それらのフルオロポリマーとしては、ＰＦＡ（ペルフルオロアルコキシポリマー樹脂）、ＦＥＰ（フッ素化エチレン−プロピレン）、ＥＴＦＥ（ポリエチレンテトラフルオロエチレン）、ＰＶＦ（ポリフッ化ビニル）、ＰＶＤＦ（ポリフッ化ビニリデン）、及びＥＣＴＦＥ（ポリエチレンクロロトリフルオロエチレン）が挙げられるが、これらに限定されない。
【００７５】
本発明は、フルオロポリマー（例えば、ＰＴＦＥ）複合体との適用性を想到しており、それらのフルオロポリマー複合体としては、ＰＴＦＥ／ナノダイヤモンド、ＰＴＦＥ／シリカ、ＰＴＦＥ／アルミナ、ＰＴＦＥ／シリコーン、ＰＴＦＥ／ＰＥＥＫ（ポリエーテルエーテルケトン）、及びＰＴＦＥ／ＰＦＡが挙げられるが、これらに限定されない。
【００７６】
更には、本発明のプロセスは、必ずしも、ＰＴＦＥ又はＰＴＦＥ型の材料への適用に制約されるものではなく、他の非フルオロポリマー（例えば、非ＰＴＦＥ）コーティング材料にもまた適用可能であり、それらのコーティング材料としては、例えば、ポリビニルピロリドン（ＰＶＰ）、ポリエチレン、ポリプロピレン、超高分子量ポリエチレン、ポリメチルメタクリレート、パリレン、及び／又は他のものが挙げられるが、これらに限定されない。
【００７７】
更には、カミソリ刃の基材は、クロム（Ｃｒ）、ダイヤモンドライクカーボン（ＤＬＣ）、非結晶ダイヤモンド、クロム／白金（Ｃｒ／Ｐｔ）、又は他の好適な材料、若しくは材料の組み合わせなどの最上層コーティングを有する鋼、あるいはこのコーティングを有さない鋼からなってもよい。
【００７８】
本発明の別の実施形態では、刃は、湿式シェーバーに加えて、乾式シェーバーに関連して使用し得ることが想到され、この乾式シェーバーの切断刃は、本明細書に記載されるのと同様に製造される。
【００７９】
本発明の更に別の実施形態では、上述の本発明を、外科用の刃、手術用メス、ナイフ、ピンセット、ハサミ、大ハサミなどのような内科的若しくは外科的器具において実装される刃、又は他の非外科用の刃若しくは切断器具において実装される刃に関連して使用され得ることが、更に想到される。
【００８０】
実施例／組み合わせ
Ａ．溶媒と、１種類以上の脱フッ素化合物と、を含む、カミソリ刃の刃先に適用するための溶液。
Ｂ．上記溶液が、ポリフルオロカーボン、鉄、炭素系鋼、ステンレス鋼、又はこれらの粒子、表面若しくは化合物、又はこれらの任意の組み合わせを更に含む、段落Ａに記載の溶液。
Ｃ．上記脱フッ素化合物がＣ１４Ｆｎを含み、式中、ｎ＝１０〜２３である、段落Ａ又はＢに記載の溶液。
Ｄ．上記１種類以上の化合物が、Ｃ１４Ｆ１０、Ｃ１４Ｆ１４、若しくはＣ１４Ｆ１８、又はこれらの任意の組み合わせからなる、段落Ａ〜Ｃのいずれか１つに記載の溶液。
Ｅ．上記溶媒中の１種類以上の化合物のうちのいずれか１つの濃度が、約１百万分率以下である、段落Ａ〜Ｄのいずれか１つに記載の溶液。
Ｆ．上記溶媒中の上記Ｃ１４Ｆ１８化合物の濃度が、約０．０５％〜約１％であり、上記溶媒中の上記Ｃ１４Ｆ１４化合物の濃度が、約０．０５％〜約１％であり、上記溶媒中の上記Ｃ１４Ｆ１０化合物の濃度が、約０．０５％〜約１％である、段落Ａ〜Ｅのいずれか１つに記載の溶液。
Ｇ．上記溶媒がＣ１４Ｆ２４である、段落Ａ〜Ｆのいずれか１つに記載の溶液。
Ｈ．カミソリ刃がフルオロポリマーでコーティングされている、段落Ａ〜Ｇのいずれか１つに記載の溶液。
Ｉ．上記フルオロポリマーがポリテトラフルオロエチレンである、段落Ａ〜Ｈのいずれか１つに記載の溶液。
Ｊ．上記ポリフルオロカーボンがポリテトラフルオロエチレンを含む、段落Ａ〜Ｉのいずれか１つに記載の溶液。
Ｋ．上記ポリテトラフルオロエチレンの濃度が、約５０ｐｐｍ〜約１０００ｐｐｍの範囲である、段落Ａ〜Ｊのいずれか１つに記載の溶液。
Ｌ．上記鉄、炭素系鋼、ステンレス鋼、又はこれらの粒子、表面若しくは化合物の濃度が、約５ｐｐｍ〜約１０００ｐｐｍの範囲である、段落Ａ〜Ｋのいずれか１つに記載の溶液。
Ｍ．黄色を更に含む、段落Ａ〜Ｌのいずれか１つに記載の溶液。
Ｎ．上記溶液が、上記１種類以上の化合物でドープされ、ポリテトラフルオロエチレンでドープされ、上記鉄、炭素系鋼、ステンレス鋼、又はこれらの粒子、表面若しくは化合物、又はこれらの任意の組み合わせでドープされている、段落Ａ〜Ｍのいずれか１つに記載の溶液。
Ｏ．１種類以上の化合物でドープされた溶媒を含む、刃先に接触させるための溶液。
Ｐ．上記１種類以上の化合物が、１種類以上の脱フッ素化合物、１種類以上のポリフルオロカーボン、１種類以上の鉄、炭素系鋼、ステンレス鋼、又はこれらの粒子、表面若しくは化合物、又はこれらの任意の組み合わせを更に含む、段落Ｏに記載の溶液。
Ｑ．上記溶媒がＣ１４Ｆ２４である、段落Ｏ又はＰに記載の溶液。
Ｒ．上記脱フッ素化合物がＣ１４Ｆｎを含み、式中、ｎ＝１０〜２３である、段落Ｏ又はＰ又はＱのいずれか１つに記載の溶液。
Ｓ．上記１種類以上の化合物が、Ｃ１４Ｆ１０、Ｃ１４Ｆ１４、若しくはＣ１４Ｆ１８、又はこれらの任意の組み合わせからなる、段落Ｏ〜Ｒのいずれか１つに記載の溶液。
Ｔ．上記溶媒中の１種類以上の化合物のうちのいずれか１つの濃度が、約１百万分率以下である、段落Ｏ〜Ｓのいずれかに記載の溶液。
Ｕ．上記溶媒中の上記Ｃ１４Ｆ１８化合物の濃度が、約０．０５％〜約１％であり、上記溶媒中の上記Ｃ１４Ｆ１４化合物の濃度が、約０．０５％〜約１％であり、上記溶媒中の上記Ｃ１４Ｆ１０化合物の濃度が、約０．０５％〜約１％である、段落Ｏ〜Ｔのいずれかに記載の溶液。
Ｖ．上記ポリフルオロカーボンがポリテトラフルオロエチレンを含む、段落Ｏ〜Ｕのいずれかに記載の溶液。
Ｗ．上記ポリテトラフルオロエチレンの濃度が、約５０ｐｐｍ〜約１０００ｐｐｍの範囲である、段落Ｏ〜Ｖのいずれかに記載の溶液。
Ｘ．上記鉄、炭素系鋼、ステンレス鋼、又はこれらの粒子、表面若しくは化合物の濃度が、約５ｐｐｍ〜約１０００ｐｐｍの範囲である、段落Ｏ〜Ｗのいずれかに記載の溶液。
Ｙ．黄色を更に含む、段落Ｏ〜Ｘのいずれかに記載の刃先に接触させるための溶液。
Ｚ．Ｆｌｕｔｅｃ溶媒と、ポリフルオロカーボンと、を含む、カミソリ刃の刃先に適用するための溶液。
ＡＡ．上記溶液が、上記ポリフルオロカーボンでドープされている、段落Ｚに記載の溶液。
ＢＢ．上記ポリフルオロカーボンがＰＴＦＥ粒子からなる、段落Ｚ又はＡＡに記載の溶液。
ＣＣ．上記ポリフルオロカーボンの濃度が、約５０ｐｐｍ〜約１０００ｐｐｍの範囲である、段落Ｚ又はＡＡ又はＢＢに記載の溶液。
ＤＤ．１種類以上の脱フッ素化合物を更に含む、段落Ｚ又はＡＡ又はＢＢ又はＣＣに記載の溶液。
ＥＥ．上記１種類以上の脱フッ素化合物がＣ１４Ｆｎを含み、式中、ｎ＝１０〜２３である、段落Ｚ又はＡＡ又はＢＢ又はＣＣ又はＤＤに記載の溶液。
ＦＦ．上記１種類以上の化合物が、Ｃ１４Ｆ１０、Ｃ１４Ｆ１４、若しくはＣ１４Ｆ１８、又はこれらの任意の組み合わせからなる、段落Ｚ又はＡＡ又はＢＢ又はＣＣ又はＤＤ又はＥＥに記載の溶液。
ＧＧ．上記溶液中の上記Ｃ１４Ｆ１８化合物の濃度が、約０．０５％〜約１％であり、上記溶液中の上記Ｃ１４Ｆ１４化合物の濃度が、約０．０５％〜約１％であり、上記溶液中の上記Ｃ１４Ｆ１０化合物の濃度が、約０．０５％〜約１％である、段落Ｚ〜ＦＦのいずれかに記載の溶液。
ＨＨ．溶媒がＣ１４Ｆ２４である、段落Ｚ〜ＧＧのいずれかに記載の溶液。
ＩＩ．カミソリ刃がフルオロポリマーでコーティングされている、段落Ｚ〜ＨＨのいずれかに記載の溶液。
ＪＪ．上記フルオロポリマーがポリテトラフルオロエチレンである、段落Ｚ〜ＩＩのいずれかに記載の溶液。
ＫＫ．鉄、炭素系鋼、又はステンレス鋼粒子、これらの化合物又は表面を更に含む、段落Ｚ〜ＪＪのいずれかに記載の溶液。
ＬＬ．上記鉄、炭素系鋼、ステンレス鋼、又はこれらの粒子、表面若しくは化合物の濃度が、約０．１ｐｐｍ〜約１０００ｐｐｍの範囲である、段落Ｚ〜ＫＫのいずれかに記載の溶液。
ＭＭ．黄色を更に含む、段落Ｚ〜ＬＬのいずれかに記載の溶液。
ＮＮ．黄色を含む、カミソリ刃の刃先に適用するための溶液。
ＯＯ．処理されたＦｌｕｔｅｃ溶媒を含む、カミソリ刃の刃先に適用するための溶液。
ＰＰ．上記処理された溶媒が、１種類以上の脱フッ素化合物、１種類以上のポリフルオロカーボン、１種類以上の鉄、炭素系鋼、ステンレス鋼、又はこれらの粒子、表面若しくは化合物、又はこれらの任意の組み合わせを含む、段落ＯＯに記載の溶液。
【００８１】
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば「４０ｍｍ」として開示される寸法は、「約４０ｍｍ」を意味するものとする。
【００８２】
「発明を実施するための形態」の中で引用される文献は全て、関連部分において参照により本明細書に組み込まれる。いかなる文献の引用も、それが本発明に対する先行技術であることを認めるものとして解釈されるべきではない。本文献における用語のいずれかの意味又は定義が、参照により組み込まれる文献における同じ用語のいずれかの意味又は定義と相反する限りにおいては、本文献においてその用語に割り当てられた意味又は定義が優先するものとする。
【００８３】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006943966.tif 000002
【図２】
0006943966.tif 000003
【図２Ａ】
0006943966.tif 000004
【図３】
0006943966.tif 000005
【図４】
0006943966.tif 000006
【図５】
0006943966.tif 000007
【図６】
0006943966.tif 000008
【図７】
0006943966.tif 000009
【図８】
0006943966.tif 000010
【図９】
0006943966.tif 000011
【図１０】
0006943966.tif 000012